(57)【要約】【課題】クラッド層の低融点化を実現するとともに高品質なブレージングシートを製造する。【解決手段】シリコン成分とは異なる成分からなると共にクラッド層２２の融点を低下させる低融点化成分とロウ材成分とを有するクラッド層形成用粉末２を圧延ローラ４Ａ，４Ｂによって基材２１に圧着させる工程と、圧着されたクラッド層形成用粉末２をクラッド層化する工程とを有する。【選択図】図２
2009148814.tif 000002
【特許請求の範囲】
【請求項１】
アルミニウムを含むシート状の基材の少なくとも一方の面にロウ材組成を有するクラッド層が形成されたブレージングシートの製造方法であって、
シリコン成分とは異なる成分からなると共に前記クラッド層の融点を低下させる低融点化成分とロウ材成分とを有する粉末を圧延ローラによって前記基材に圧着させる工程と、
圧着された前記粉末を前記クラッド層化する工程と
を有することを特徴とするブレージングシートの製造方法。
【請求項２】
前記低融点化成分は、銅、マグネシウム、及び亜鉛のうち少なくともいずれかの成分を含むことを特徴とする請求項１記載のブレージングシートの製造方法。
【請求項３】
前記粉末は、前記低融点化成分及び前記ロウ材成分に加え、前記基材の強度低下が許容できる範囲においてシリコン成分をさらに含むことを特徴とする請求項１または２記載のブレージングシートの製造方法。
【発明の詳細な説明】
【技術分野】
【０００１】
本発明は、ブレージングシートの製造方法に関するものである。
【背景技術】
【０００２】
従来から、ロウ材組成を有するクラッド層と基材とを備えるブレージングシートを用いたロウ付けが行われている。このブレージングシートは、クラッド層のみからなるシート材を基材上に配し、これらを圧延ローラによって圧延することで製造されるものである。
クラッド層は基材よりも低融点とされており、クラッド層の融点以上でかつ基材の融点以下の温度で加熱することによってブレージングシートと対象物とのロウ付けが可能とされている。
ところで、より低温にてロウ付けが可能となるようにクラッド層の融点は低いことが好ましい。このため、クラッド層の融点を低下させる方法としてクラッド層にシリコン成分を添加することが行われており、これによって低い温度でのロウ付けが可能となっている（例えば、非特許文献１参照）。
【非特許文献１】日本工業規格  ＪＩＳ  Ｚ３２６３（２００２年）
【発明の開示】
【発明が解決しようとする課題】
【０００３】
しかしながら、クラッド層中に添加するシリコン成分が所定量よりも多くなってしまうと、シリコン成分が基材の強度を低下させるといった不具合を生じさせるおそれがあった。そこで、シリコン成分に代えてクラッド層の融点を基材に比べて低下させる低融点化成分を添加することも考えられるが、この場合、低融点化成分によってクラッド層延性が低下し、圧延時に基材とクラッド層からなるシートの充分な密着性が得られなくなってしまい、ブレージングシートの品質が低下してしまうといった問題があった。
【０００４】
本発明は、上述する問題点に鑑みてなされたもので、クラッド層のさらなる低融点化を実現するとともに高品質なブレージングシートを製造することを目的とする。
【課題を解決するための手段】
【０００５】
上記目的を達成するために、本発明のブレージングシートの製造方法は、アルミニウムを含むシート状の基材の少なくとも一方の面にロウ材組成を有するクラッド層が形成されたブレージングシートの製造方法であって、シリコン成分とは異なる成分からなると共に上記クラッド層の融点を低下させる低融点化成分とロウ材成分とを有する粉末を圧延ローラによって上記基材に圧着させる工程と、圧着された上記粉末を上記クラッド層化する工程とを有することを特徴とする。
【０００６】
このような特徴を有する本発明のブレージングシートの製造方法によれば、シリコン成分とは異なる成分からなると共に上記クラッド層の融点を低下させる低融点化成分とロウ材成分とを有する粉末が圧延され、クラッド層化される。
【０００７】
また、本発明のブレージングシートの製造方法においては、上記低融点化成分は、銅、マグネシウム、及び亜鉛のうち少なくともいずれかの成分を含むという構成を採用する。
【０００８】
また、本発明のブレージングシートの製造方法においては、上記粉末は、上記低融点化成分及び上記ロウ材成分に加え、上記基材の強度低下が許容できる範囲においてシリコン成分をさらに含むという構成を採用する。
【発明の効果】
【０００９】
本発明のブレージングシートの製造方法によれば、シリコン成分とは異なる成分からなると共に上記クラッド層の融点を低下させる低融点化成分とロウ材成分とを有する粉末が圧延され、クラッド層化され、直接基材上にクラッド層が形成される。このため、クラッド層にシリコン成分とは異なる成分からなると共に上記クラッド層の融点を低下させる低融点化成分を含ませ、かつ、クラッド層と基材との密着性を確保することができる。
したがって、本発明のブレージングシートの製造方法によれば、クラッド層の低融点化を実現するとともに高品質なブレージングシートを製造することが可能となる。
【発明を実施するための最良の形態】
【００１０】
以下、図面を参照して、本発明に係るブレージングシートの製造方法の一実施形態について説明する。また、以下の図面においては、各部材を認識可能な大きさとするために、各部材の縮尺を適宜変更している。
【００１１】
図１は本実施形態の製造方法によって製造されたブレージングシートの全体構成を示す斜視図である。
図１に示すように、ブレージングシート１は、アルミニウムを含むシート状の基材２１と、該基材２１の一方面に固着されると共にロウ材組成を有するクラッド層２２とから構成されている。このクラッド層２２は、ロウ材成分の他、シリコン成分と異なる成分からなるとともにクラッド層２２自体の融点を低下させるための低融点化成分を含んでいる。なお、クラッド層２２は詳細については後述する粉末（以下、クラッド層形成用粉末２と称する）の圧延処理を含む製造工程によって形成されたものである。
【００１２】
次に、ブレージングシート１を製造するための製造装置について説明する。図２は、ブレージングシート１の製造装置Ｄの概略構成図である。
製造装置Ｄは、クラッド層形成用粉末２を貯蓄するホッパ３と、ホッパ３からクラッド層形成用粉末２を後述する圧延ローラ４Ａの周面に供給する供給配管５と、供給されたクラッド層形成用粉末２と基材２１とを圧延する圧延ローラ４Ａ、４Ｂと、圧延ローラ４Ａの周面に供給されたクラッド層形成用粉末２の圧延ローラ４Ａ，４Ｂ間への供給量を調節する調節ローラ７と、圧延加工されたクラッド層形成用粉末２と基材２１とを加熱処理する加熱炉６と、加熱処理の後に形成されるブレージングシート１を巻き取る回収ローラ８とを有する。
【００１３】
クラッド層形成用粉末２としては、ロウ材成分及び上述の低融点化成分を含む粉末が用いられる。
この低融点化成分としては、銅、マグネシウム、及び亜鉛のうち少なくともいずれかの成分を含むものとなっている。
なお、粉末を構成する粉末粒子は、例えば数μｍの粒径を有している。
【００１４】
クラッド層形成用粉末２は、例えば、アルミニウム成分を含むロウ材成分からなる粉末粒子と、上述の銅、マグネシウム、及び亜鉛のうち少なくともいずれかの成分を融点低下成分として含む粉末粒子とからなるように構成することができる。このように異なる粉末粒子を用いてクラッド層形成用粉末２を構成することで、クラッド層形成用粉末２における成分調整を容易に行うことができる。
ただし、クラッド層形成用粉末２は、ロウ材成分及び上述の低融点化成分を含む合金粒子から構成することもできる。このような場合には、クラッド層形成用粉末２における成分の偏りを防止することができる。
【００１５】
なお、上記クラッド層形成用粉末２には、シリコン成分をさらに含ませても良い。シリコン成分は、効率的にクラッド層２２の融点を低下させる機能を有しているため、シリコン成分をクラッド層形成用粉末２に含ませることによって、クラッド層２２の低融点化を促進することができる。ただし、シリコン成分は上述したようにその成分比率が許容量を超えた場合には、基材２１の強度を低下させる可能性がある。このため、本実施形態においてシリコン成分は、あくまでも低融点化成分の補助として用いられるに留められ、基材２１の強度低下が許容できる範囲において添加が許容されるものとする。
【００１６】
ホッパ３は、クラッド層形成用粉末２を貯蓄する中空構造を有し、供給配管５を介して圧延ローラ４Ａの周面にクラッド層形成用粉末２を供給する構成となっている。
【００１７】
供給配管５は、一端がホッパ３の下部と接続され、他端が調節ローラの近傍に配置されており、他端から排出されたクラッド層形成用粉末２が調節ローラ７直前の圧延ローラ４Ａの周面に供給されるように構成されている。
なお、供給配管５の他端は、圧延ローラ４Ａの幅と略同一の幅を有しており、圧延ローラ４Ａの幅方向に亘って均一にクラッド層形成用粉末２を供給可能な構成となっている。
【００１８】
圧延ローラ４Ａ、４Ｂは、供給配管５の下方に一対となって設けられる。また、圧延ローラ４Ａ、４Ｂは、互いの周面が所定の間隔で平行対峙するように配置される。そして、圧延ローラ４Ａ、４Ｂは、不図示の回転駆動機構により回転駆動することによって、圧延ローラ４Ａ、４Ｂの間に挿入される部材（基材２１及びクラッド層形成用粉末２）を圧延する構成となっている。
【００１９】
調節ローラ７は、圧延ローラ４Ａの対峙方向に延在し、圧延ローラ４Ａの周面上方に設けられる。調節ローラ７は、調節ローラ７と、圧延ローラ４Ａとの互いの周面が所定の間隔で対峙するように配置される。そして、調節ローラ７は、不図示の回転駆動機構により回転駆動することによって、圧延ローラ４Ａ，４Ｂ間へのクラッド層形成用粉末２の供給量を調節する構成となっている。
【００２０】
加熱炉６は、圧延ローラ４Ａ、４Ｂの下方に設置される。そして、加熱炉６は、圧延ローラ４Ａ，４Ｂにより圧延され、送出されたクラッド層形成用粉末２及び基材２１を加熱炉６内へプーリ９を介して挿入することによって加熱処理する構成となっている。
【００２１】
回収ローラ８は、不図示の回転駆動機構により回転駆動可能に担持される。そして、回収ローラ８は、加熱炉６による加熱処理の工程を経て得たブレージングシート１を巻き取る構成となっている。
【００２２】
続いて、製造装置Ｄの動作を説明すると共に、本発明のブレージングシートの製造方法について述べる。
製造装置Ｄは、ホッパ３に貯蓄されたクラッド層形成用粉末２を供給配管５に供給し、当該供給配管５を介してクラッド層形成用粉末２を圧延ローラ４Ａ，４Ｂの周面に連続的に供給する。
【００２３】
圧延ローラ４Ａ，４Ｂの周面に供給されたクラッド層形成用粉末２は、圧延ローラ４Ａ，４Ｂの周面と所定の間隔で回転駆動する調節ローラ７によって、一定の厚さに調節されることによって供給量を調節され、圧延ローラ４Ａの周面に供給される。
そして、圧延ローラ４Ａの周面に供給されたクラッド層形成用粉末２は、圧延ローラ４Ａ，４Ｂの回転駆動によって、圧延ローラ４Ａ，４Ｂの間に上方から下方へ挿通されて搬送されるシート状の基材２１と圧延される。当該圧延によって、クラッド層形成用粉末２は、基材２１の一方の面に固着されることとなる。
【００２４】
クラッド層形成用粉末２が固着した基材２１は、圧延ローラ４Ａ，４Ｂの下方に位置する加熱炉６にプーリ９を介して挿入され、クラッド層形成用粉末２の融点近傍の温度まで加熱される。この結果、クラッド層形成用粉末２が焼結あるいは溶融して層となり、基材２１の表面にしっかりと固着されることによって、クラッド層２２が形成される。
【００２５】
このような本実施形態のブレージングシート１の製造方法は、シリコン成分とは異なる成分からなると共にクラッド層２２の融点を低下させる低融点化成分とロウ材成分とを有するクラッド層形成用粉末２を圧延ローラ４Ａ，４Ｂによって基材２１に圧着させる工程と、圧着されたクラッド層形成用粉末２をクラッド層化する工程（加熱させて焼結あるいは溶融させる工程）とを有する。
このため、本実施形態のブレージングシート１の製造方法では、直接基材上にクラッド層が形成される。よって、クラッド層にシリコン成分とは異なる成分からなると共に上記クラッド層の融点を低下させる低融点化成分を含ませることが可能となり、かつ、クラッド層と基材との密着性を確保することができる。
したがって、本実施形態のブレージングシートの製造方法によれば、クラッド層の低融点化を実現するとともに高品質なブレージングシートを製造することが可能となる。
【００２６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００２７】
例えば、上記実施形態においては、基材２１の一方面側にクラッド層２２を形成する場合について説明した。
しかしながら、本発明はこれに限定されるものではなく、基材２１の両面側にクラッド層２２を形成する構成としてもよい。このような場合には、圧延ローラ４Ｂの周面にクラッド層形成用粉末２を供給する不図示の供給配管を設け、圧延ローラ４Ａ，４Ｂ間に供給したクラッド層形成用粉末２を圧延ローラ４Ａ，４Ｂの回転駆動によって、圧延ローラ４Ａ，４Ｂの間に上方から下方へ挿通されて搬送される基材２１の両面に圧着することができる。これにより、基材２１の両面に高品質なクラッド層２２が形成されたブレージングシートを製造することができる。
【図面の簡単な説明】
【００２８】
【図１】本実施形態に係る方法で製造されたブレージングシートの概略斜視図である。
【図２】ブレージングシートの製造に用いられる製造装置の概略構成を示す図である。
【符号の説明】
【００２９】
１……ブレージングシート、２……クラッド層形成用粉末（粉末）、２１……基材、２２……クラッド層
【図１】
2009148814.tif 000003
【図２】
2009148814.tif 000004